(57)【要約】本発明は、少なくとも１ｄｍ３／秒の空気流量値を有する粘弾性軟質ポリウレタンフォームを生成するための方法であって、（ａ）ポリイソシアネートを、（ｂ）イソシアネート反応性基を有するポリマー化合物、（ｃ）任意選択で、鎖延長剤および／または架橋剤、（ｄ）任意選択で、１００ｍｇ  ＫＯＨ／ｇから５００ｍｇ  ＫＯＨ／ｇのヒドロキシル価を有する１つのイソシアネート反応性基を有する化合物、（ｅ）触媒、（ｆ）発泡剤、ならびに任意選択で、（ｇ）添加剤と混合して反応混合物を形成し、それを軟質ポリウレタンフォームに変換する工程を含み、イソシアネート反応性基を有するポリマー化合物（ｂ）は、（ｂ１）９０ｍｇ  ＫＯＨ／ｇから３００ｍｇ  ＫＯＨ／ｇのヒドロキシル価を有し、３から６官能性出発分子に基づき、アルキレンオキシド含量を基準として８０ｗｔ％から１００ｗｔ％のプロピレンオキシド分率を有する少なくとも１種のポリアルキレンオキシドを１０ｗｔ％から４０ｗｔ％、（ｂ２）１０ｍｇ  ＫＯＨ／ｇから６０ｍｇ  ＫＯＨ／ｇのヒドロキシル価を有し、２から４官能性出発分子に基づき、アルキレンオキシド含量を基準として８０ｗｔ％から１００ｗｔ％のプロピレンオキシド分率を有する少なくとも１種のポリアルキレンオキシドを５ｗｔ％から２０ｗｔ％、（ｂ３）１０ｍｇ  ＫＯＨ／ｇから５５ｍｇ  ＫＯＨ／ｇのヒドロキシル価を有し、２から４官能性出発分子に基づき、アルキレンオキシド含量を基準として７０ｗｔ％から１００ｗｔ％のエチレンオキシド分率を有する少なくとも１種のポリアルキレンオキシドを１０ｗｔ％から５０ｗｔ％、ならびに（ｂ４）５０ｍｇ  ＫＯＨ／ｇから２００ｍｇ  ＫＯＨ／ｇのヒドロキシル価を有し、２官能性出発分子に基づき、アルキレンオキシド含量を基準として８０ｗｔ％から１００ｗｔ％のエチレンオキシド分率を有する少なくとも１種のポリアルキレンオキシドを０ｗｔ％から２０ｗｔ％含み、化合物ｂ１）からｂ４）の分率は、イソシアネート反応性基を有するポリマー化合物（ｂ）の全質量を基準として、少なくとも８０ｗｔ％である方法に関する。本発明は、さらに、そのような方法により得ることができる、少なくとも１ｄｍ３／秒の空気流量値を有する粘弾性ポリウレタンフォーム、ならびに、マットレスおよびクッションのためのそのようなポリウレタンフォームの使用に関する。【特許請求の範囲】
【請求項１】
少なくとも１ｄｍ３／秒の空気流量値を有する粘弾性軟質ポリウレタンフォームを生成するための方法であって、
ａ）ポリイソシアネートを、
ｂ）イソシアネート反応性基を有するポリマー化合物、
ｃ）任意選択で、鎖延長剤および／または架橋剤、
ｄ）任意選択で、１００〜５００ｍｇＫＯＨ／ｇのヒドロキシル価を有する１つのイソシアネート反応性基を有する化合物、
ｅ）触媒、
ｆ）発泡剤、ならびに任意選択で、
ｇ）添加剤
と混合して反応混合物を形成し、それを軟質ポリウレタンフォームに変換する工程を含み、
イソシアネート反応性基を有するポリマー化合物（ｂ）は、
ｂ１）９０ｍｇＫＯＨ／ｇから３００ｍｇＫＯＨ／ｇのヒドロキシル価を有し、３から６官能性出発分子に基づき、アルキレンオキシド含量を基準として８０ｗｔ％から１００ｗｔ％のプロピレンオキシド分率を有する少なくとも１種のポリアルキレンオキシドを１０ｗｔ％から４０ｗｔ％、
ｂ２）１０ｍｇＫＯＨ／ｇから６０ｍｇＫＯＨ／ｇのヒドロキシル価を有し、２から４官能性出発分子に基づき、アルキレンオキシド含量を基準として８０ｗｔ％から１００ｗｔ％のプロピレンオキシド分率を有する少なくとも１種のポリアルキレンオキシドを５ｗｔ％から２０ｗｔ％、
ｂ３）１０ｍｇＫＯＨ／ｇから５５ｍｇＫＯＨ／ｇのヒドロキシル価を有し、２から４官能性出発分子に基づき、アルキレンオキシド含量を基準として７０ｗｔ％から１００ｗｔ％のエチレンオキシド分率を有する少なくとも１種のポリアルキレンオキシドを１０ｗｔ％から５０ｗｔ％、及び
ｂ４）５０ｍｇＫＯＨ／ｇから２００ｍｇＫＯＨ／ｇのヒドロキシル価を有し、２官能性出発分子に基づき、アルキレンオキシド含量を基準として８０ｗｔ％から１００ｗｔ％のエチレンオキシド分率を有する少なくとも１種のポリアルキレンオキシドを０ｗｔ％から２０ｗｔ％含み、
化合物ｂ１）からｂ４）の分率は、イソシアネート反応性基を有するポリマー化合物（ｂ）の全質量を基準として、少なくとも８０ｗｔ％である方法。
【請求項２】
モノオール（ｄ）の分率が、イソシアネート反応性基を有するポリマー化合物（ｂ）および１つのイソシアネート反応性基を有する化合物（ｄ）の全質量を基準として、０．１ｗｔ％から５ｗｔ％である、請求項１に記載の方法。
【請求項３】
化合物ｂ１）からｂ４）の分率が、イソシアネート反応性基を有するポリマー化合物（ｂ）の全質量を基準として、少なくとも９５ｗｔ％である、請求項１または２に記載の方法。
【請求項４】
粘弾性ポリウレタンフォームの引張強度が、少なくとも１００ｋＰａである、請求項１から３のいずれか一項に記載の方法。
【請求項５】
損失弾性率の絶対最大値が、１５℃から３０℃の温度範囲内にある、請求項１から４のいずれか一項に記載の方法。
【請求項６】
ポリイソシアネート（ａ）が、ジフェニルメタンジイソシアネートを含む、請求項１から５のいずれか一項に記載の方法。
【請求項７】
ポリイソシアネート（ａ）が、トルエンジイソシアネートを含む、請求項１から６のいずれか一項に記載の方法。
【請求項８】
ポリイソシアネート（ａ）が、イソシアネートプレポリマーを含む、請求項１から７のいずれか一項に記載の方法。
【請求項９】
前記発泡剤（ｃ）が、水を含む、請求項１から８のいずれか一項に記載の方法。
【請求項１０】
水の分率が、成分（ａ）から（ｆ）の全質量を基準として、１ｗｔ％から５ｗｔ％である、請求項９に記載の方法。
【請求項１１】
反応混合物をポリウレタンフォームに硬化させる工程が、金型内で行われる、請求項１から１０のいずれか一項に記載の方法。
【請求項１２】
反応混合物が、フリーライズして発泡される、請求項１から１１のいずれか一項に記載の方法。
【請求項１３】
反応混合物が、密閉金型内で発泡される、請求項１から１１のいずれか一項に記載の方法。
【請求項１４】
請求項１から１３のいずれか一項に従って得ることができる粘弾性軟質ポリウレタンフォーム。
【請求項１５】
車両内部における、またはマットレスおよびクッションのための、請求項１４に記載の粘弾性ポリウレタンフォームの使用。
【発明の詳細な説明】
【技術分野】
【０００１】
本発明は、少なくとも１ｄｍ３／秒の空気流量値を有する粘弾性軟質ポリウレタンフォームを生成するための方法であって、（ａ）ポリイソシアネートを、（ｂ）イソシアネート反応性基を有するポリマー化合物、（ｃ）任意選択で、鎖延長剤および／または架橋剤、（ｄ）任意選択で、１００ｍｇＫＯＨ／ｇから５００ｍｇＫＯＨ／ｇのヒドロキシル価を有する１つのイソシアネート反応性基を有する化合物、（ｅ）触媒、（ｆ）発泡剤、ならびに任意選択で、（ｇ）添加剤と混合して反応混合物を形成し、それを軟質ポリウレタンフォームに変換する工程を含み、イソシアネート反応性基を有するポリマー化合物（ｂ）は、（ｂ１）９０ｍｇＫＯＨ／ｇから３００ｍｇＫＯＨ／ｇのヒドロキシル価を有し、３から６官能性出発分子に基づき、アルキレンオキシド含量を基準として８０ｗｔ％から１００ｗｔ％のプロピレンオキシド分率を有する少なくとも１種のポリアルキレンオキシドを１０ｗｔ％から４０ｗｔ％、（ｂ２）１０ｍｇＫＯＨ／ｇから６０ｍｇＫＯＨ／ｇのヒドロキシル価を有し、２から４官能性出発分子に基づき、アルキレンオキシド含量を基準として８０ｗｔ％から１００ｗｔ％のプロピレンオキシド分率を有する少なくとも１種のポリアルキレンオキシドを５ｗｔ％から２０ｗｔ％、（ｂ３）１０ｍｇＫＯＨ／ｇから５５ｍｇＫＯＨ／ｇのヒドロキシル価を有し、２から４官能性出発分子に基づき、アルキレンオキシド含量を基準として７０ｗｔ％から１００ｗｔ％のエチレンオキシド分率を有する少なくとも１種のポリアルキレンオキシドを１０ｗｔ％から５０ｗｔ％、ならびに（ｂ４）５０ｍｇＫＯＨ／ｇから２００ｍｇＫＯＨ／ｇのヒドロキシル価を有し、２官能性出発分子に基づき、アルキレンオキシド含量を基準として８０ｗｔ％から１００ｗｔ％のエチレンオキシド分率を有する少なくとも１種のポリアルキレンオキシドを０ｗｔ％から２０ｗｔ％含み、化合物ｂ１）からｂ４）の分率は、イソシアネート反応性基を有するポリマー化合物（ｂ）の全質量を基準として、少なくとも８０ｗｔ％である方法に関する。本発明は、さらに、そのような方法により得ることができる、少なくとも１ｄｍ３／秒の空気流量値を有する粘弾性ポリウレタンフォーム、ならびに、マットレスおよびクッションのためのそのようなポリウレタンフォームの使用に関する。
【背景技術】
【０００２】
粘弾性軟質ポリウレタンフォームは、近年、ますますその重要性が高まっている。それらは、具体的には、張り材、枕、マットレスの生産、または、例えばカーペットのバックフォーミングまたはインプレイスキャビティフォーミングにおける振動減衰に使用される。粘弾性フォームは、圧縮後のその緩やかな回復が注目されている。
【０００３】
現在、２つの異なる群の粘弾性フォームがあり、これらは気泡構造および粘弾性のメカニズムが異なる。
【０００４】
いわゆる空気（物理的）粘弾性フォーム（ｐＶＥ）は、空気流量値が非常に低い有孔気泡膜を備える独立気泡軟質ＰＵフォームである。圧縮されると、空気はフォームの気泡から搾り出される。圧縮が解除されると、空気流量値により、フォームがその元の形状に緩和され得る速度が制限される。したがって、回復時間は、中でも、軟質ＰＵフォームの細孔／連続気泡含量の程度に依存する。軟質ＰＵフォームの独立気泡含量が高い程、回復はより遅い。
【０００５】
空気粘弾性を有するポリウレタンフォームの例は、既に文献および特許文書において幅広く記載されている。１９８９年まで遡ると、ＤＥ３９４２３３０は、粘弾性固体伝播音減衰特性を有する軟質ポリウレタンフォームを生成するための方法、およびそれに使用されるポリオキシアルキレン−ポリオール混合物を記載している。
【０００６】
粘弾性特性は、様々な様式で達成され得る。ＵＳ６３９１９３５、ＥＰ９０８４７８およびＷＯ２００５／００３２０６は、それぞれ、モノオールの使用、環式およびヘテロ環式成分の使用、ならびにある特定の鎖延長剤の使用を記載している。
【０００７】
特許文書に共通しているのは、ポリエーテルオール混合物の主要な割合が、非常に親水性の構成要素、特にポリエチレンオキシド単位から構築されていることである。さらに、ポリウレタンフォームの気泡は、圧倒的に有孔独立気泡であり、したがって、粘弾性効果は、主として気泡膜の低い空気流量値によるものである。
【０００８】
引用文献に記載されている空気粘弾性ポリウレタンフォームは、高い独立気泡含量が空気交換を大きく制限するという欠点を有する。空気交換がないと、例えば人間の身体から熱を除去することができず、発汗の増加をもたらし、また、例えば人間の汗から、または洗浄からの湿った空気を除去することができない。さらに、高い割合の親水性ポリオールは、フォームが非常に親水性であり、水を吸収する傾向を有し、それを再び放出するのが非常に遅く、したがって膨潤する傾向を有することを意味する。これらの粘弾性ポリウレタンフォームのさらなる欠点は、その低い機械的強度であり、より具体的には、特に引張強度の低い値に反映され、これは湿潤状態ではさらに悪化する。
【０００９】
さらに、フォームの高い親水性は、例えば汗の形態での、またはフォームを洗濯しようとした場合の高い水吸収をもたらす。水は、有孔気泡中、およびフォームの親水性マトリックス中に通過して、フォームの著しい膨潤を引き起こし得る。これらのフォームは、その低い空気流量値により、非破壊的に乾燥させることができない。
【００１０】
これらの湿潤フォームを乾燥させようとする試みは、多くの場合、気泡膜を破裂または断裂させ、これは、粘弾性挙動の喪失およびフォーム骨格の破壊をもたらす。
【００１１】
いわゆる構造的または化学的粘弾性軟質ポリウレタンフォーム（ｃＶＥ）は、その室温付近のガラス転移温度が注目されている。そのようなｃＶＥフォームは、連続気泡であるが粘弾性となり得る。
【００１２】
ここで、回復時間は、特定のポリエーテルポリオール組成物、およびある程度自由に選択可能なイソシアネート成分を使用することにより制御される。連続気泡フォームは、空気交換を可能にし、改善された微気候を提供するため、特にマットレスおよび枕に期待される特別な快適性のために有利である。
【００１３】
連続気泡の構造的粘弾性軟質フォーム（ｃＶＥ）の例は、既に特許文書および文献において幅広く記載されている。ＵＳ７０２２７４６は、１０〜１２℃での損失弾性率ｔａｎδの最大値と共に、最大３．９ｄｍ３／秒のＡＳＴＭ３５７４Ｇ−９５空気流量値を有する連続気泡粘弾性フォームを記載している。改善された機械的特性をその目的の中に含むこの参考文献は、さらに、３７ｋＰａから６０ｋＰａの引張強度を有する粘弾性ポリウレタンフォームを記載している。この参考文献では、２種の主要なポリオールが使用されており、それぞれ３０〜７０ｗｔ％の質量分率を有し、一方のポリオールは、７０〜１００ｗｔ％の範囲のエチレンオキシド構成要素からなり、第２のポリオールは、７０〜１００％の範囲のプロピレンオキシド構成要素からなる。結果として、このフォームは、エチレンオキシド系ポリオールによってのみ得られたフォームよりも疎水性であることが最小限に抑えられるが、特にこれらのフォームの水中での膨潤性および引張強度は、さらに改善が必要である。
【００１４】
ＤＥ１０２９９７０６１８８３は、連続気泡であると言われているスラブストックフォーム系を記載しているが、これは、製造後にまず屈曲されなければならない。使用されるポリオールは、本質的に、ほぼ半々のＰＯおよびＥＯ構成要素で構築されたポリオールである。
【００１５】
ＤＥ１０２９９７０６１８８３のフォームは、生産された状態では独立気泡であり、機械的屈曲後に初めて気泡膜が破裂してある程度連通する。この特許文書には、いかなる測定されたＤＩＮ空気流動値も列挙されていないが、独自の測定において３５０ｍｍ水柱の空気抵抗が見出され、非常に低い空気流量を示唆していることが述べられている。さらに、ＤＥ１０２９９７０６１８８３によるフォームは、３６ｋＰａの非常に低い引張強度を示す。
【００１６】
これらの欠点は、特定のポリオールを使用することにより補正されると言われている。ＷＯ２００８００２４３５は、ビスフェノールＡに対して開始されたポリエーテルオールの使用を記載しており、これは、引張強度の増加を提供するはずであるが、得られたフォームは、最大６５ｋＰａの引張強度しか示さない。
【００１７】
ＥＰ１９６０４５２は、明確に低減された分率の親水性ポリオールを含む調製法を記載している。当業者には、これがフォームの明確により低い水吸収およびより低い膨潤をもたらすことが予期される。特許文書において示唆されている軟質フォームは、確かに、僅か４〜７％という低減された水中膨潤を示す。同様に、先行技術において示唆されている親水性軟質フォームは、その湿った媒体中の約４０％の膨潤性のために好適でないことが述べられている。特許文書において列挙されているフォームはまた、最大６３ｋＰａの低い引張強度しか示さず、したがって、低い水吸収にもかかわらず高い機械的負荷に適合しない。
【００１８】
ＤＥ１０３５２１００は、水中での粘弾性フォームの膨潤挙動に関連し、改善された加水分解および劣化特性を有する空気粘弾性フォームを記載している。また、広い温度範囲にわたり粘弾性特性があるフォームが記載されている。これは、１０〜６０ｗｔ％のアクリレートポリオールの使用により達成される。水中膨潤性は４％であり、ｔａｎδ曲線は、広い温度範囲にわたる粘弾性挙動を裏付けている。引張強度は報告されていない。アクリレートポリオールの使用の欠点は、高額であること、および特にアクリレートの高い放出であり、これは不快にも臭気により認識され得る。これらのフォームはまた、さらに、列挙された欠点と共に高い独立気泡含量を示す。
【００１９】
ＷＯ２００７／１４４２７２は、イソシアネート成分としてＴＤＩを含む疎水性粘弾性連続気泡スラブストックフォームを記載している。高い割合のポリマーポリエーテルオール（グラフトポリエーテル）を含むポリオール成分が使用される。欠点は、４０〜６０ｋＰａと報告されている低い引張強度、および僅か３０〜６０Ｌ／分の低い空気流量値である。
【００２０】
現在、再生可能な原材料に基づく化学修飾または非修飾ポリエーテルオールまたはモノオールの使用が、新たに出願された特許出願においてしばしば話題となっている。これらのいわゆるバイオポリオールは、ＥＰ１９８１９２６、ＷＯ２００９／１０６２４０、さらにＷＯ２００９／０３２８９４において、粘弾性連続気泡フォームの部門における使用が見出されている。ここでも、低い引張強度が欠点であり、引用された特許文書のいずれにおいても、７０ｋＰａが報告されている最大値である。
【先行技術文献】
【特許文献】
【００２１】
【特許文献１】ＤＥ３９４２３３０
【特許文献２】ＵＳ６３９１９３５
【特許文献３】ＥＰ９０８４７８
【特許文献４】ＷＯ２００５／００３２０６
【特許文献５】ＵＳ７０２２７４６
【特許文献６】ＤＥ１０２９９７０６１８８３
【特許文献７】ＷＯ２００８００２４３５
【特許文献８】ＥＰ１９６０４５２
【特許文献９】ＤＥ１０３５２１００
【特許文献１０】ＷＯ２００７／１４４２７２
【特許文献１１】ＥＰ１９８１９２６
【特許文献１２】ＷＯ２００９／１０６２４０
【特許文献１３】ＷＯ２００９／０３２８９４
【非特許文献】
【００２２】
【非特許文献１】Ｋｕｎｓｔｓｔｏｆｆｈａｎｄｂｕｃｈ、第７巻、Ｐｏｌｙｕｒｅｔｈａｎｅｓ、Ｇｕｎｔｅｒ  Ｏｅｒｔｅｌ編、Ｃａｒｌ−Ｈａｎｓｅｒ−Ｖｅｒｌａｇ、Ｍｕｎｉｃｈ、第３版、１９９３年、第５章、Ｆｌｅｘｉｂｌｅ  ｐｏｌｙｕｒｅｔｈａｎｅ  ｆｏａｍｓ
【発明の概要】
【発明が解決しようとする課題】
【００２３】
本発明は、本質的に慣例的なポリオールを使用することにより、優れた空気流量値および高い引張強度を有する粘弾性軟質ポリウレタンフォームを提供することをその目的とする。本発明は、さらに、特に市販の洗濯機において、慣例的な粉末洗剤を用い、６０℃までの温度で非破壊的に洗浄することができ、その後、粘弾性特性が洗浄および乾燥により失われることなく乾燥させることができるポリウレタンフォームを提供することをその目的とする。
【課題を解決するための手段】
【００２４】
我々は、驚くべきことに、この目的が、少なくとも１ｄｍ３／秒の空気流量値を有する粘弾性軟質ポリウレタンフォームを生成するための方法であって、（ａ）ポリイソシアネートを、（ｂ）イソシアネート反応性基を有するポリマー化合物、（ｃ）任意選択で、鎖延長剤および／または架橋剤、（ｄ）任意選択で、１００ｍｇ  ＫＯＨ／ｇから５００ｍｇ  ＫＯＨ／ｇのヒドロキシル価を有する１つのイソシアネート反応性基を有する化合物、（ｅ）触媒、（ｆ）発泡剤、ならびに任意選択で、（ｇ）添加剤と混合して反応混合物を形成し、それを軟質ポリウレタンフォームに変換する工程を含み、イソシアネート反応性基を有するポリマー化合物（ｂ）は、（ｂ１）９０ｍｇ  ＫＯＨ／ｇから３００ｍｇ  ＫＯＨ／ｇのヒドロキシル価を有し、３から６官能性出発分子に基づき、アルキレンオキシド含量を基準として８０ｗｔ％から１００ｗｔ％のプロピレンオキシド分率を有する少なくとも１種のポリアルキレンオキシドを１０ｗｔ％から４０ｗｔ％、（ｂ２）１０ｍｇ  ＫＯＨ／ｇから６０ｍｇ  ＫＯＨ／ｇのヒドロキシル価を有し、２から４官能性出発分子に基づき、アルキレンオキシド含量を基準として８０ｗｔ％から１００ｗｔ％のプロピレンオキシド分率を有する少なくとも１種のポリアルキレンオキシドを５ｗｔ％から２０ｗｔ％、（ｂ３）１０ｍｇ  ＫＯＨ／ｇから５５ｍｇ  ＫＯＨ／ｇのヒドロキシル価を有し、２から４官能性出発分子に基づき、アルキレンオキシド含量を基準として７０ｗｔ％から１００ｗｔ％のエチレンオキシド分率を有する少なくとも１種のポリアルキレンオキシドを１０ｗｔ％から５０ｗｔ％、ならびに（ｂ４）５０ｍｇ  ＫＯＨ／ｇから２００ｍｇ  ＫＯＨ／ｇのヒドロキシル価を有し、２官能性出発分子に基づき、アルキレンオキシド含量を基準として８０ｗｔ％から１００ｗｔ％のエチレンオキシド分率を有する少なくとも１種のポリアルキレンオキシドを０ｗｔ％から２０ｗｔ％含み、化合物ｂ１）からｂ４）の分率は、イソシアネート反応性基を有するポリマー化合物（ｂ）の全質量を基準として、少なくとも８０ｗｔ％である方法により達成されることを見出した。
【発明を実施するための形態】
【００２５】
本発明の連続気泡粘弾性軟質ポリウレタンフォームは、−１０℃から４０℃の温度範囲内、好ましくは０℃から３５℃の範囲内、より好ましくは１０℃から３５℃の範囲内、特に１５℃から３０℃の範囲内の損失弾性率ｔａｎδの絶対最大値を特徴とする。損失弾性率ｔａｎδの絶対最大値は、ＡＳＴＭ  Ｄ  ４０６５−９９ガラス転移温度に対応する。本発明の粘弾性ポリウレタンフォームは、さらに、２０％未満のＤＩＮ  ＥＮ  ＩＳＯ  ８３０７復元力および高い減衰挙動を有し、これは、少なくとも０．２、好ましくは少なくとも０．４、より好ましくは少なくとも０．５の２０℃におけるｔａｎδ値に反映される。ｔａｎδは、ＤＩＮ  ＥＮ  ＩＳＯ  ６７２１−１、ＤＩＮ  ＥＮ  ＩＳＯ  ６７２１−２、ＤＩＮ  ＥＮ  ＩＳＯ  ６７２１−７に沿って、０．３％の変形での、１Ｈｚの周波数および−８０℃から＋２００℃の温度範囲における動的機械分析（ＤＭＡ）を使用して決定される。温度プログラムは、５℃のステップで行われる。
【００２６】
本発明の粘弾性ポリウレタンフォームはまた、少なくとも１．０ｄｍ３／秒、好ましくは少なくとも１．２ｄｍ３／秒、より好ましくは少なくとも１．４ｄｍ３／秒、特に少なくとも１．５ｄｍ３／秒のＤＩＮ  ＥＮ  ＩＳＯ  ８３０７空気流量値を示す。本発明による軟質ポリウレタンフォームの密度は、１５０ｇ／ｌ未満、好ましくは２０ｇ／ｌから１００ｇ／ｌｎ範囲内、より好ましくは３０ｇ／ｌから８０ｇ／ｌの範囲内、特に４０ｇ／ｌから６０ｇ／ｌの範囲内である。
【００２７】
有用なポリイソシアネートａ）は、原則的に、単独または組み合わせて、分子内に２つ以上のイソシアネート基を有する任意の既知の化合物を含む。ジイソシアネートが好ましい。本発明の方法は、好ましくは、ジフェニルメタンジイソシアネート（ＭＤＩ）、トリレンジイソシアネート（ＴＤＩ）、またはＭＤＩ−ＴＤＩ混合物を使用する。
【００２８】
使用されるジフェニルメタンジイソシアネートは、２，２’−ジフェニルメタンジイソシアネート、２，４’−ジフェニルメタンジイソシアネートもしくは４，４’−ジフェニルメタンジイソシアネートからなる群から選択されるモノマージフェニルジイソシアネート、または２つもしくは３つ全ての異性体の混合物、および１つもしくは複数のモノマージフェニルメタンジイソシアネートとジフェニルメタンジイソシアネートの多核同族体との混合物であってもよい。ジフェニルメタンジイソシアネート（ａ１）の２０℃における粘度は、好ましくは２００ｍＰａｓ未満、より好ましくは１５０ｍＰａｓ未満、より好ましくは１００ｍＰａｓ未満である。２，２’−ジフェニルメタンジイソシアネートの割合は、ポリイソシアネート（ａ）の全質量を基準として５ｗｔ％未満であることが特に好ましい。
【００２９】
ＴＤＩが使用される場合、これは通常、使用される２，４−および２，６−異性体の混合物である。８０％の２，４および６０％の２，６  ＴＤＩならびに３５％の２，４および３５％の２，６  ＴＤＩを含む市販の混合物が、特に好ましい。
【００３０】
純粋なイソシアネートの代わりに、またはこれらとブレンドして、いわゆる修飾イソシアネートがしばしば使用される。これらの修飾イソシアネートは、例えば、ポリイソシアネートへの基の組み込みにより形成され得る。そのような基の例は、ウレタン、アロファネート、カルボジイミド、ウレトンイミン、イソシアヌレート、尿素およびビウレット基である。
【００３１】
特に好ましいのは、ウレタン基で修飾されたポリイソシアネートであり、これらのポリイソシアネートは、典型的には、２個以上のイソシアネート反応性水素原子を有する化合物が不足した状態でイソシアネートを反応させることにより調製される。それらから形成される化合物は、しばしば、ＮＣＯプレポリマーと呼ばれる。２個以上のイソシアネート反応性水素原子を有する使用される化合物は、好ましくは、イソシアネート反応性基（ｂ）ならびに／または鎖延長剤および／もしくは架橋剤（ｃ）を有するポリマー化合物である。
【００３２】
同様に、特に好ましいのは、カルボジイミド含有またはウレトンイミン含有ポリイソシアネートであり、これは、イソシアネート同士の特異的触媒反応により形成される。ＴＤＩおよびＭＤｌの混合物もまた使用され得る。
【００３３】
イソシアネート反応性基を有するポリマー化合物（ｂ）は、少なくとも４５０ｇ／ｍｏｌ、より好ましくは４６０ｇ／ｍｏｌから１２０００ｇ／ｍｏｌの範囲内の数平均分子量を有し、分子当たり２個以上のイソシアネート反応性水素原子を有する。イソシアネート反応性基を有するポリマー化合物（ｂ）は、好ましくは、２から８、特に２から６、好ましくは２から４の官能性、および４００ｇ／ｍｏｌから３０００ｇ／ｍｏｌの範囲内、好ましくは１０００ｇ／ｍｏｌから２５００ｇ／ｍｏｌの範囲内の平均等価分子量を有するポリエステルアルコールおよび／またはポリエーテルアルコールを含む。ポリエーテルアルコールが特に使用される。
【００３４】
ポリエーテルアルコールは、既知の方法によって、通常はＨ官能性出発物質へのアルキレンオキシド、特にエチレンオキシドおよび／またはプロピレンオキシドの触媒付加により、またはテトラヒドロフランの縮合により得ることができる。アルキレンオキシドが使用される場合、生成物は、ポリアルキレンオキシドポリオールとしても知られる。有用なＨ官能性出発物質は、特に、多官能性アルコールおよび／またはアミンを含む。好ましいのは、水、二価アルコール、例えばエチレングリコール、プロピレングリコールまたはブタンジオール、三価アルコール、例えばグリセロールまたはトリメチロールプロパン、およびさらにより多価のアルコール、例えばペンタエリスリトール、糖アルコール、例えばスクロース、グルコースまたはソルビトールを使用することである。好ましいアミンは、１０個までの炭素原子を有する脂肪族アミン、例えばエチレンジアミン、ジエチレントリアミン、プロピレンジアミン、さらにアミノアルコール、例えばエタノールアミンまたはジエタノールアミンである。使用されるアルキレンオキシドは、好ましくは、エチレンオキシドおよび／またはプロピレンオキシドであり、一方軟質ポリウレタンフォームの調製に使用されるポリエーテルアルコールは、鎖末端に付加されたエチレンオキシドブロックを有することが多い。アルキレンオキシドの付加反応に有用な触媒は、水酸化カリウムが工業的に最も重要なものであることから、特に塩基性化合物を含む。ポリエーテルアルコール中の不飽和構成物質のレベルが低い場合、複金属または多金属シアン化物化合物、いわゆるＤＭＣ触媒も、触媒として使用され得る。粘弾性軟質ポリウレタンフォームは、特に２および／または３官能性ポリアルキレンオキシドポリオールを使用して生成される。
【００３５】
２個以上の活性水素原子を有する有用な化合物は、さらに、例えば、２個から１２個の炭素原子を有する有機ジカルボン酸、好ましくは８個から１２個の炭素原子を有する脂肪族ジカルボン酸、および２個から１２個の炭素原子、好ましくは２個から６個の炭素原子を有する多価アルコール、好ましくはジオールから得ることができる、ポリエステルポリオールを含む。有用なジカルボン酸は、例えば、コハク酸、グルタル酸、アジピン酸、スベリン酸、アゼライン酸、セバシン酸、デカンジカルボン酸、マレイン酸、フマル酸、フタル酸、イソフタル酸、テレフタル酸および異性体ナフタレンジカルボン酸を含む。アジピン酸の使用が好ましい。ジカルボン酸は、個別にだけでなく、互いに混合して使用され得る。遊離ジカルボン酸の代わりに、対応するジカルボン酸誘導体、例えば、１個から４個の炭素原子を有するアルコールのジカルボン酸エステル、またはジカルボン酸無水物を使用することもできる。
【００３６】
２つ以上のヒドロキシル基を有するアルコール、特にジオールの例は、エタンジオール、ジエチレングリコール、１，２−プロパンジオール、１，３−プロパンジオール、ジプロピレングリコール、１，４−ブタンジオール、１，５−ペンタンジオール、１，６−ヘキサンジオール、１，１０−デカンジオール、グリセロールおよびトリメチロールプロパンである。好ましいのは、エタンジオール、ジエチレングリコール、１，４−ブタンジオール、１，５−ペンタンジオール、１，６−ヘキサンジオールまたはそれらの２種以上の混合物、特に１，４−ブタンジオール、１，５−ペンタンジオールおよび１，６−ヘキサンジオールの混合物を使用することである。さらに、ラクトン、例えばε−カプロラクトン、またはヒドロキシカルボン酸、例えばω−ヒドロキシカプロン酸およびヒドロキシ安息香酸から形成されるポリエステルポリオールを使用することができる。ジプロピレングリコールの使用が好ましい。
【００３７】
イソシアネート反応性基を有するポリマー化合物（ｂ）は、（ｂ１）９０ｍｇ  ＫＯＨ／ｇから３００ｍｇ  ＫＯＨ／ｇのヒドロキシル価を有し、３から６官能性出発分子に基づき、アルキレンオキシド含量を基準として８０ｗｔ％から１００ｗｔ％のプロピレンオキシド分率を有する少なくとも１種のポリアルキレンオキシドを１０ｗｔ％から４０ｗｔ％、（ｂ２）１０ｍｇ  ＫＯＨ／ｇから６０ｍｇ  ＫＯＨ／ｇのヒドロキシル価を有し、２から４官能性出発分子に基づき、アルキレンオキシド含量を基準として８０ｗｔ％から１００ｗｔ％のプロピレンオキシド分率を有する少なくとも１種のポリアルキレンオキシドを５ｗｔ％から２０ｗｔ％、（ｂ３）１０ｍｇ  ＫＯＨ／ｇから５５ｍｇ  ＫＯＨ／ｇのヒドロキシル価を有し、２から４官能性出発分子に基づき、アルキレンオキシド含量を基準として７０ｗｔ％から１００ｗｔ％のエチレンオキシド分率を有する少なくとも１種のポリアルキレンオキシドを１０ｗｔ％から５０ｗｔ％、ならびに（ｂ４）５０ｍｇ  ＫＯＨ／ｇから２００ｍｇ  ＫＯＨ／ｇ、好ましくは５６〜２００ｍｇ  ＫＯＨ／ｇのヒドロキシル価を有し、２官能性出発分子に基づき、アルキレンオキシド含量を基準として８０ｗｔ％から１００ｗｔ％のエチレンオキシド分率を有する少なくとも１種のポリアルキレンオキシドを０ｗｔ％から２０ｗｔ％、好ましくは１〜２０ｗｔ％含み、全て、イソシアネート反応性基を有するポリマー化合物（ｂ）の全質量を基準とする。
【００３８】
イソシアネート反応性基を有するポリマー化合物（ｂ）として、ポリエーテルポリオールのみを使用することが好ましい。ここで、本発明の目的のために、イソシアネート反応性基を有するポリマー化合物（ｂ）が、全てイソシアネート反応性基を有するポリマー化合物（ｂ）の全質量を基準として、ポリエーテルオール（ｂ１）から（ｂ４）を８０ｗｔ％以上、好ましくは８５ｗｔ％以上、より好ましくは９０ｗｔ％以上、特に９５ｗｔ％以上で含むことが不可欠である。本発明の特に好ましい実施形態において、イソシアネート反応性基を有するポリマー化合物（ｂ）は、ポリエーテルオール（ｂ１）から（ｂ４）に加えて、イソシアネート反応性基を有するさらなる任意のポリマー化合物を含有しない。
【００３９】
本発明のポリエーテルオールは、出発物質とは別に、本質的にエチレンオキシドおよびプロピレンオキシド単位のみを含むことが、特に好ましい。ここで、「本質的に」とは、少量の他のアルキレンオキシド単位が不都合とはならないことを意味するものとして理解されたい。エチレンオキシドまたはプロピレンオキシド単位以外のアルキレンオキシド単位の分率は、全てアルキレンオキシド単位の全質量を基準として、好ましくは５ｗｔ％未満、より好ましくは１ｗｔ％未満、特に０ｗｔ％である。
【００４０】
使用される鎖延長剤および／または架橋剤（ｃ）は、４００ｇ／ｍｏｌ未満、好ましくは６０ｇ／ｍｏｌから３５０ｇ／ｍｏｌの範囲内の分子量を有する物質であり、鎖延長剤は、２個のイソシアネート反応性水素原子を有し、架橋剤は、３個以上のイソシアネート反応性水素原子を有する。これらは、個別に、または混合物の形態で使用され得る。好ましいのは、４００未満、より好ましくは６０から３００の範囲内、特に６０から１５０の範囲内の分子量を有するジオールおよび／またはトリオールを使用することである。可能であるのは、例えば、２個から１４個、好ましくは２個から１０個の炭素原子を有する、脂肪族、脂環式および／または芳香族ジオール、さらには芳香族構造を有するジオール、例えば、エチレングリコール、１，３−プロパンジオール、１，１０−デカンジオール、ｏ−ジヒドロキシシクロヘキサン、ｍ−ジヒドロキシシクロヘキサン、ｐ−ジヒドロキシシクロヘキサン、ジエチレングリコール、ジプロピレングリコール、好ましくは１，４−ブタンジオール、１，６−ヘキサンジオールおよびビス（２−ヒドロキシエチル）ヒドロキノン、トリオール、例えば１，２，４−トリヒドロキシシクロヘキサン、１，３，５−トリヒドロキシシクロヘキサン、グリセロールおよびトリメチロールプロパン、ならびに、エチレンオキシドおよび／または１，２−プロピレンオキシドに基づく低分子量ヒドロキシル含有ポリアルキレンオキシド、ならびに、出発分子としての上述のジオールおよび／またはトリオールである。鎖延長剤（ｄ）としての使用に特に好ましいのは、モノエチレングリコール、１，４−ブタンジオールおよび／またはグリセロールである。
【００４１】
鎖延長剤、架橋剤またはそれらの混合物が使用される場合、それらが使用される量は、有利には、成分（ｂ）および（ｃ）の質量を基準として０．１ｗｔ％から２０ｗｔ％の範囲内、好ましくは０．５ｗｔ％から１０ｗｔ％の範囲内、特に０．８ｗｔ％から５ｗｔ％の範囲内である。
【００４２】
イソシアネート反応性基を有するポリマー化合物に加えて、任意選択で、イソシアネート反応性基を１つだけ有する１種または複数の化合物（ｄ）を使用することも可能である。これらの化合物は、例えば、ポリエーテル、ポリエステルまたはポリエーテル−ポリエステル等に基づくモノアミン、モノチオールおよび／またはモノアルコールである。例えば、使用されるモノアルコールは、より好ましくは、単官能性出発分子、例えばエチレングリコールモノメチルエーテルに基づき得られたポリエーテルモノオールである。これらは、上述のポリエーテルオールと同様に、出発分子へのアルキレンオキシドの重合により得ることができる。ポリエーテルモノオールは、好ましくは、高い割合の第一ＯＨ基を有する。唯一のアルキレンオキシドとしてエチレンオキシドを使用してポリエーテルモノオールを調製することが特に好ましい。好ましいモノオールは、さらに、芳香族基を有する化合物を含む。１つのイソシアネート反応性基を有する化合物の数平均分子量は、好ましくは５０ｇ／ｍｏｌから１０００ｇ／ｍｏｌの範囲内、より好ましくは８０ｇ／ｍｏｌから３００ｇ／ｍｏｌの範囲内、特に１００ｇ／ｍｏｌから２００ｇ／ｍｏｌの範囲内である。１つのイソシアネート反応性基を有する化合物（ｄ）が使用される場合、それらは、イソシアネート反応性基を有するポリマー化合物（ｂ）およびイソシアネート反応性基を１つだけ有する化合物（ｄ）の全質量を基準として、好ましくは０．１ｗｔ％から５ｗｔ％、より好ましくは０．５ｗｔ％から４．５ｗｔ％の割合で使用される。
【００４３】
粘弾性ポリウレタンフォームを調製するための有用な触媒（ｅ）は、好ましくは、成分（ｂ）、（ｃ）および任意選択で（ｄ）のヒドロキシル含有化合物とポリイソシアネート（ａ）との反応、ならびに／またはイソシアネートと水との反応を大きく促進する化合物である。例は、アミジン、例えば２，３−ジメチル−３，４，５，６−テトラヒドロピリミジン、第三級アミン、例えばトリエチルアミン、トリブチルアミン、ジメチルベンジルアミン、Ｎ−メチルモルホリン、Ｎ−エチルモルホリン、Ｎ−シクロヘキシルモルホリン、Ｎ，Ｎ，Ｎ’，Ｎ’−テトラメチルエチレンジアミン、Ｎ，Ｎ，Ｎ’，Ｎ’−テトラメチルブタンジアミン、Ｎ，Ｎ，Ｎ’，Ｎ’−テトラメチルヘキサンジアミン、ペンタメチルジエチレントリアミン、テトラメチルジアミノエチルエーテル、ビス（ジメチルアミノプロピル）尿素、ジメチルピペラジン、１，２−ジメチルイミダゾール、１−アザビシクロ−（３，３，０）−オクタン、好ましくは１，４−ジアザビシクロ−（２，２，２）−オクタンおよびアルカノールアミン化合物、例えばトリエタノールアミン、トリイソプロパノールアミン、Ｎ−メチルジエタノールアミン、Ｎ−エチルジエタノールアミンおよびジメチルエタノールアミンである。同様に好ましいのは、有機金属化合物、好ましくは有機スズ化合物、例えば有機カルボン酸のスズ（ＩＩ）塩、例えば酢酸スズ（ＩＩ）、オクタン酸スズ（ＩＩ）、エチルヘキサン酸スズ（ＩＩ）およびラウリン酸スズ（ＩＩ）、ならびに有機カルボン酸のジアルキルスズ（ＩＶ）塩、例えば二酢酸ジブチルスズ、ジラウリン酸ジブチルスズ、マレイン酸ジブチルスズおよび二酢酸ジオクチルスズ、さらにカルボン酸ビスマス、例えばネオデカン酸ビスマス（ＩＩＩ）、２−エチルヘキサン酸ビスマスおよびオクタン酸ビスマス、またはそれらの混合物である。有機金属化合物は、単独で、または好ましくは強塩基性アミンと組み合わせて使用され得る。成分（ｂ）がエステルである場合、アミン触媒のみを使用することが好ましい。
【００４４】
好ましいのは、成分（ｂ）の質量を基準として０．００１ｗｔ％から５ｗｔ％、特に０．０５ｗｔ％から２ｗｔ％の触媒または触媒の組合せを使用することである。
【００４５】
ポリウレタンフォームは、さらに、１種または複数の発泡剤（ｆ）の存在下で生成される。発泡剤（ｆ）のために、化学作用性発泡剤および／または物理作用性化合物を使用することが可能である。化学発泡剤は、イソシアネートと反応して気体生成物を形成する化合物、例えば水またはギ酸である。物理発泡剤は、ポリウレタン合成の反応物質中に溶解または乳化されており、ポリウレタン形成の条件下で気化する化合物である。その例は、炭化水素、ハロゲン化炭化水素および他の化合物、例えばパーフルオロ化アルカン、例えばパーフルオロヘキサン、クロロフルオロカーボン、ならびにエーテル、エステル、ケトンおよび／またはアセタール、例えば４個から８個の炭素原子を有する（環式）脂肪族炭化水素、ヒドロフルオロカーボン、例えばＳｏｌｋａｎｅｓ（登録商標）３６５  ｍｆｃ、または気体、例えば二酸化炭素である。１つの好ましい実施形態において、使用される発泡剤は、水を含む、より好ましくは水のみを含む、これらの発泡剤の混合物である。
【００４６】
好ましい実施形態において、物理発泡剤（ｆ）のレベルは、存在する場合、全て成分（ａ）から（ｇ）の全質量を基準として、１ｗｔ％から２０ｗｔ％、特に５ｗｔ％から２０ｗｔ％の範囲内であり、水の量は、好ましくは、０．５ｗｔ％から８ｗｔ％、より好ましくは０．８ｗｔ％から６ｗｔ％、特に１ｗｔ％から５ｗｔ％の範囲内である。
【００４７】
有用な補助剤および／または添加剤（ｇ）は、例えば、表面活性物質、フォーム安定剤、気泡調節剤、外部および内部離型剤、充填剤、顔料、染料、難燃剤、帯電防止剤、加水分解調整剤、さらに静真菌剤および静菌剤を含む。
【００４８】
使用される出発材料に関するさらなる詳細は、例えば、Ｋｕｎｓｔｓｔｏｆｆｈａｎｄｂｕｃｈ、第７巻、Ｐｏｌｙｕｒｅｔｈａｎｅｓ、Ｇｕｎｔｅｒ  Ｏｅｒｔｅｌ編、Ｃａｒｌ−Ｈａｎｓｅｒ−Ｖｅｒｌａｇ、Ｍｕｎｉｃｈ、第３版、１９９３年、第５章、Ｆｌｅｘｉｂｌｅ  ｐｏｌｙｕｒｅｔｈａｎｅ  ｆｏａｍｓに見出される。
【００４９】
本発明の粘弾性ポリウレタンフォームを生成するために、イソシアネート反応性基を有するポリマー化合物（ｂ）、任意選択で使用される鎖延長剤および／または架橋剤（ｃ）、任意選択で使用される、１００ｍｇ  ＫＯＨ／ｇから５００ｍｇ  ＫＯＨ／ｇのヒドロキシル価を有するイソシアネート反応性基を１つだけ有する化合物（ｄ）、触媒（ｅ）、発泡剤（ｆ）、さらに任意選択で使用される補助剤および／または添加剤（ｇ）は、典型的には混合されて、いわゆるポリオール成分を形成し、その形態でポリイソシアネートａ）と反応される。
【００５０】
本発明の粘弾性ポリウレタンフォームを生成するために、ポリイソシアネートプレポリマーは、列挙された発泡剤、触媒ならびに補助剤および／または添加剤（ポリオール成分）の存在下で、イソシアネート反応性基を有するポリマー化合物と反応される。ここで、混合比は、成分（ｂ）および（ｆ）、さらに存在する場合には（ｃ）および（ｄ）の反応性水素原子の合計に対するポリイソシアネート（ａ）のＮＣＯ基の等量比が、好ましくは０．６５から１．２：１の範囲内、好ましくは０．７から１．１：１の範囲内、特に０．１から１：１の範囲内となるように選択される。ここで、１：１の比は、１００のイソシアネート指数に対応する。
【００５１】
本発明のポリウレタンフォームは、好ましくは、単発のプロセスにより、例えば高圧または低圧技術を使用して生成される。フォームは、開放または密閉金型内で得ることができ、または、ベルトラインへの、もしくはフォームブロックを生成するためのトラフ内への反応混合物の連続適用により得ることができる。
【００５２】
上述のように、ポリオール成分がポリイソシアネートａ）と共に生成され発泡される、いわゆる２成分プロセスにより進行させることが特に有利である。成分は、好ましくは、１５℃から１２０℃、好ましくは２０℃から８０℃の範囲内の温度で混合され、金型内またはベルトライン上に導入される。金型内の温度は、通常、１５℃から１２０℃、好ましくは３０℃から８０℃の範囲内である。
【００５３】
本発明の粘弾性軟質ポリウレタンフォームの密度は、１５０ｇ／ｌ未満、好ましくは２０ｇ／ｌから１００ｇ／ｌの範囲内、より好ましくは３０ｇ／ｌから８０ｇ／ｌの範囲内、特に４０ｇ／ｌから６０ｇ／ｌの範囲内である。
【００５４】
本発明の軟質ポリウレタンフォームは、好ましくは、特に車両組立てにおける防護および減衰要素、例えばカーペット裏地コーティングとして、座るもしくは横になるための布張りされた家具、例えば整形外科および／もしくは医学部門におけるマットレスもしくはクッション、または靴の中敷に使用される。さらなる使用分野は、自動車安全部品、支持領域、アームレスト、および家具部門および自動車工学における同様の部品の使用分野である。粘弾性成分は、さらに、防音および吸音に使用される。本発明の軟質ポリウレタンフォームをマットレスおよびクッションに使用することが特に好ましい。
【００５５】
本発明の粘弾性ポリウレタンフォームは、卓越した機械的特性、特に引張強度および破断時伸びの優れた値を特徴とする。本発明の粘弾性ポリウレタンフォームは、同時に、１ｄｍ３／秒を超える優れた空気流量値を有する。本発明の粘弾性ポリウレタンフォームは、洗浄可能であり、市販の家庭用洗濯機において、慣例的な粉末洗剤を用い、６０℃までの温度で、特に粘弾性および機械的特性、例えば引張強度および破断時伸びの破綻および著しい障害を伴わずに、洗浄および乾燥させることができる。
【００５６】
以下の例は、本発明を例示する。
【００５７】
実施例１および２
表１に報告されるポリオール、触媒および添加剤を互いに混合して、ポリオール成分を形成したが、報告される量は質量部である。ＭＫＡ  １０−２／１６混合ヘッドを備えたＰｕｒｏｍａｔにおいて、約１５０バールで、報告される指数でポリオール成分をＭＤＩイソシアネート混合物（ジフェニルメタンジイソシアネート混合物）と混合し、４０×４０×１０ｃｍの寸法を有する密閉可能な金型内に混合物を導入し、密閉金型内で軟質フォームに硬化させた。金型は６０℃の温度を有し、離型時間は６分であった。
【００５８】
フォームの機械的特性を、表に報告する。
【００５９】
ポリオール１  トリメチロールプロパンおよびプロピレンオキシドに基づくポリエーテルアルコール、ヒドロキシル価は１６０ｍｇ  ＫＯＨ／ｇ
ポリオール２  グリセロール、プロピレンオキシドおよびエチレンオキシドに基づくポリエーテルアルコール、ヒドロキシル価は１７０ｍｇ  ＫＯＨ／ｇ、ならびにエチレンオキシドおよびプロピレンオキシドの全質量を基準としたプロピレンオキシドの割合は約９５ｗｔ％
ポリオール３  グリセロールおよびプロピレンオキシドに基づくポリエーテルアルコール、ヒドロキシル価は４２ｍｇ  ＫＯＨ／ｇ
ポリオール４  グリセロール、エチレンオキシドおよびプロピレンオキシドに基づくポリエーテルアルコール、ヒドロキシル価は４２ｍｇ  ＫＯＨ／ｇ、ならびにエチレンオキシドおよびプロピレンオキシドの全質量を基準としたエチレンオキシドの割合は約７４ｗｔ％
ポリオール５  出発物質としてのエチレングリコールおよびエチレンオキシドに基づく  ポリエーテルアルコール、ヒドロキシル価は１８８  ｍｇ  ＫＯＨ／ｇ
モノオール  モノオール、ヒドロキシル価は４０６ｍｇ  ＫＯＨ／ｇ
架橋剤  グリセロール、ヒドロキシル価は１８２５ｍｇ  ＫＯＨ／ｇ
安定剤１  Ｄａｂｃｏ（登録商標）ＤＣ  １９８  Ａｉｒ  Ｐｒｏｄｕｃｔｓ
触媒２  Ｊｅｆｆｃａｔ（登録商標）ＺＦ１０  −  Ｈｕｎｔｓｍａｎ製の組み込み可能なアミン触媒
触媒３  ＶＰ９３５７  −  ＢＡＳＦ  ＳＥ製の組み込み可能なアミン触媒
触媒４  Ｄａｂｃｏ（登録商標）ＮＥ  １０７０  −  Ａｉｒ  Ｐｒｏｄｕｃｔｓ製の組み込み可能なアミン触媒
イソ１  ＢＡＳＦ  ＳＥ製のＭＤＩ混合物、ＮＣＯ含量３２．８％、２，４’−ＭＤＩ、４，４’−ＭＤＩおよびＭＤＩの多核同族体
洗浄剤：Ｈｅｎｋｅｌ製の市販のＰｅｒｓｉｌ（登録商標）洗濯洗剤
【００６０】
【表１】
2015502428.tif 000002
【００６１】
【表２】
2015502428.tif 000003
【００６２】
【表３】
2015502428.tif 000004
【００６３】
【表４】
2015502428.tif 000005
【００６４】
全体的密度はＤＩＮ  ＥＮ  ＩＳＯ  ８４５に従って、圧縮強度およびヒステリシスはＤＩＮ  ＥＮ  ＩＳＯ  ３３８６に従って、引張強度はＤＩＮ  ＥＮ  ＩＳＯ  １７９８に従って、破断時伸びはＤＩＮ  ＥＮ  ＩＳＯ  １７９８に従って、圧縮永久歪み（ＣＳ）はＤＩＮ  ＥＮ  ＩＳＯ  １８５６に従って、復元力はＤＩＮ  ＥＮ  ＩＳＯ  ８３０７に従って、また空気流量値はＤＩＮ  ＥＮ  ＩＳＯ  ７２３１に従って測定した。
【００６５】
洗浄試験において、枕を事前に秤量および採寸し、市販の洗濯機（Ｂｏｍａｎｎ  ９１１０）で、強力サイクルで４０℃または６０℃で枕カバーの内側を洗浄した。
【００６６】
試験によっては、Ｈｅｎｋｅｌ製Ｐｅｒｓｉｌ（登録商標）を洗浄液に含めた（１カップ）。プログラムは、１０００ｒｐｍでの脱水を含む。次いで、まだ湿り気を残した枕を秤量および採寸し、その後、空気循環炉内で室温または６０℃で一定質量となるまで乾燥させ、次いで試験した。試験２ｅにおいては、枕をまとめて５回洗浄し、再び乾燥させた。乾燥後の枕は、視覚的に完璧であり、無傷の外皮構造を有し、亀裂または眼に見える欠陥を有さない。
【００６７】
【表５】
2015502428.tif 000006
【００６８】
６５％の質量増加は、フォームが親水性であることを示す。それにもかかわらず、これは約９％しか膨潤せず、容易に乾燥し得る。乾燥後、フォームは同じ構造、ならびに同じ機械的および特に粘弾性特性を有する。
【国際調査報告】
2015502428.tif 000007
2015502428.tif 000008
2015502428.tif 000009
2015502428.tif 000010
2015502428.tif 000011
2015502428.tif 000012